Method of continuous casting of high-aluminum steel and mold powderA method of continuously casting molten steel to produce high surface quality slab by preventing depressions and cracking. The steel is high Al steel having an Al content of 0.1% or more. High-Al molten steel is continuously cast using mold powder containing T?CaO (T?CaO presumes total Ca converted to CaO): 35 to 55%, SiO2: 10 to 30%, Al2O3: 4.0% or less (excluding 0%), MgO: 0.2 to 1.0%, Li2O: 7 to 13%, F: 7 to 13%, C: 10.5 to 14%, and inevitable impurities; and satisfying: 1.6?[T?CaO]/[SiO2]?5 and 0.2?[Li2O]/[SiO2]?1.1. The method is performed by controlling the molten steel surface level fluctuation speed in the mold; the pouring angle of the molten steel in the width direction of the mold; the stroke in the amplitude; and the negative strip time tN as defined.A method of continuous casting a molten steel in a mold using a mold powder while controlling molten steel surface level fluctuation speed, mold oscillation stroke amplitude while pouring the molten steel, and negative strip time tN, wherein the molten steel contains 0.1 to 3.0% (% by mass, hereinafter the same) of Al and also each 4.0% or less (excluding 0%) of Si, Mn, Ni, Cr, and Mo and C in a content [C] satisfying relations defined by the following expressions (1) to (3): f1?0.10?[C]+0.05??(1);f1=0.0828[Si]?0.0195[Mn]+0.07398[Al]?0.04614[Ni]+0.02447[Cr]+0.01851[Mo]+0.090??(2); andf2=0.2187[Si]?0.03291[Mn]+0.2017[Al]?0.06715[Ni]+0.04776[Cr]+0.04601[Mo]+0.173??(3)wherein [Si], [Mn], [Al], [Ni], [Cr], and [Mo] denote respective contents (% by mass) of Si, Mn, Ni, Cr, and Mo), wherein said mold powder contains T?CaO: 35 to 55%, SiO2: 10 to 30%, Al2O3: 4.0% or less (excluding 0%), MgO: 0.2 to 1.0%, Li2O: 7 to 13%, F: 7 to 13%, C, 10.5 to 14%, and inevitable impurities and satisfies the following expressions (4) and (5): 1.6?[T?CaO]/[SiO2]?5??(4); and0.2?[Li2O]/[SiO2]?1.1??(5)wherein [T?CaO], [SiO2], and [Li2O] denote respective contents (% by mass) of T?CaO, SiO2, and Li2O in the mold powder and T?CaO is the amount of CaO (% by mass) in the mold powder when the total amount of Ca in the mold powder is converted into CaO; and the method is carried out by adjusting the molten steel surface level fluctuation speed in the mold to 14 mm/second or lower; pouring the molten steel in the width direction of the mold using an immersion nozzle at a pouring angle of 0° or more and 55° or less downward from the horizontal direction while applying mold oscillation in the condition of the stroke in the amplitude from greater than 2 mm to no greater than 8 mm and the negative strip time tN defined by the following expression (6) of 0.28 seconds or shorter: tN=(1/π·f)cos?1(Vc/π·f·s)??(6)wherein f denotes the mold oscillation frequency (Hz); s denotes the distance (mm) between the upper dead point and the lower dead point of the mold at the time of mold oscillation; and Vc denotes the casting velocity (mm/s) of a slab.
고 알루미늄 강의 연속 주조 방법 및 몰드 분말본 발명은, Al 함유량이 0.1% 이상인 고 Al 강을 연속 주조에 의해서 제조하는 경우에도, 함몰이나 주조편의 균열 발생을 방지하여, 표면 품질이 우수한 주조편을 제조할 수 있는 연속 주조 방법을 제공한다. 소정의 화학 성분을 갖는 고 Al 용 강을, 몰드 분말을 이용하여 연속 주조함에 있어서, 몰드 분말로서, T-CaO: 35 내지 55%, SiO2 10 내지 30%, Al2O3: 4.O% 이하(O%를 포함하지 않음), MgO: O.2 내지 1.O%, Li2O: 7 내지 13%, F: 7 내지 13%, C: 10.5 내지 14%, 및 불가피한 불순물로 이루어지고, 1.6≤[T-CaO]/[SiO2]≤5, 및 O.2≤[Li2O]/[SiO2]≤1.1을 만족시키는 것을 이용하는 동시에, 주형내의 탕면 레벨 변동 속도, 주형 폭 방향으로의 용강의 토출 각도, 진폭의 스트로크, 및 소정의 관계식으로 정해지는 네가티브 스트립 시간 tN 등의 조건을 제어하면서 조업한다.Al 함유량이 0.1 내지 3.0%(질량%를 의미, 이하 동일함)인 동시에, Si, Mn, Ni, Cr 및 Mo를 각각 4.0% 이하(0%를 포함하지 않음) 포함하고, 또한 C 함유량[C]이 하기 수학식 1 내지 3식의 관계를 만족시키는 용강을, 몰드 분말을 이용하여 연속 주조함에 있어서, 상기 몰드 분말로서, T-CaO: 35 내지 55%, SiO2: 10 내지 30%, Al2O3: 4.0% 이하(0%를 포함하지 않음), MgO: 0.2 내지 1.0%, Li2O: 7 내지 13%, F: 7 내지 13%, C: 10.5 내지 14%, 및 불가피한 불순물로 이루어지고, 하기 수학식 4 및 5를 충족시키는 동시에, 주형내의 탕면 레벨 변동 속도를 14mm/초 이하로 하고, 주형 폭 방향으로 용강을 토출시키는 동시에, 그 토출 각도가 수평에 대하여 하향 0°이상 55°이하인 침지 노즐을 이용하고, 또한 진폭의 스트로크를 2mm 초과 8mm 이하로 하며, 또한 하기 수학식 6으로 정해지는 네가티브 스트립 시간 tN이 0.28초 이하가 되도록 주형 진동을 부여하면서 조업하는 것을 특징으로 하는 고 Al강의 연속 주조방법. [수학식 1] fl-0.10≤[C]≤f2+0.05 [수학식 2] f1=0.0828[Si]-0.0195[Mn]+0.07398[Al]-0.04614[Ni]+0.02447[Cr] +0.01851[Mo]+0.090 [수학식 3] f2=0.2187[Si]-0.03291[Mn]+0.2017[Al]-0.06715[Ni]+0.04776[Cr] +0.04601[Mo]+0.173 [수학식 1 내지 3중, [Si], [Mn], [Al], [Ni], [Cr] 및 [Mo]는 각각 Si, Mn, Ni, Cr 및 Mo의 함유량(질량%)을 나타낸다.] [수학식 4] 1.6≤[T-CaO]/[SiO2]≤ 5 [수학식 5] 0.2≤[Li2O]/[SiO2]≤ 1.1 [수학식 4 및 5 중, [T-CaO], [SiO2] 및 [Li2O]은 각각 T-CaO, SiO2 및 Li2O의 몰드 분말 중의 함유량(질량%)을 나타낸다.] [수학식 6] tN=(1/π·f)cos-1(Vc/π·f·s) [여기서, f: 주형 진동수(Hz), s: 주형 진동시의 주형의 상사점과 하사점 사이의 거리(mm), Vc: 주조편 인발속도(mm/초)를 각각 나타낸다]